(57)【要約】【課題】成形品のめっき物及びその製造方法を提供する。【解決手段】成形品の表面上に導電性高分子微粒子とバインダーを含む塗膜層が形成され、該塗膜層上に無電解めっき法により触媒金属の吸着を介して金属めっき膜が形成されためっき物であって、前記バインダーは、前記導電性高分子微粒子１質量部に対して０．１ないし１０質量部で存在し、前記塗膜層の厚さは０．５ないし１００μｍであり、前記塗膜層上に吸着される前記触媒金属の塊の大きさは、１５０ｎｍ以下であり、且つ前記塗膜層上に吸着される前記触媒金属の単位面積当りの量が０．１μｇ／ｃｍ2ないし３．０μｇ／ｃｍ2である、めっき物。【選択図】なし【特許請求の範囲】
【請求項１】
成形品の表面上に導電性高分子微粒子とバインダーを含む塗膜層が形成され、該塗膜層上に無電解めっき法により触媒金属の吸着を介して金属めっき膜が形成されためっき物であって、
前記バインダーは、前記導電性高分子微粒子１質量部に対して０．１ないし１０質量部で存在し、前記塗膜層の厚さは０．５ないし１００μｍであり、前記塗膜層上に吸着される前記触媒金属の塊の大きさは、１５０ｎｍ以下であり、且つ前記塗膜層上に吸着される前記触媒金属の単位面積当りの量が０．１μｇ／ｃｍ2ないし３．０μｇ／ｃｍ2である、
めっき物。
【請求項２】
前記塗膜層の上側半分の中に前記導電性高分子微粒子のうち６０％以上の粒子が存在し、且つ前記導電性高分子微粒子の平均粒径が１０ないし１００ｎｍである請求項１記載のめっき物。
【請求項３】
無電解めっき液から金属膜を化学めっきすることによるめっき物の製造方法であって、
Ａ）成形品上に還元性高分子微粒子と該還元性高分子微粒子１質量部に対して０．１ないし１０質量部のバインダーを含む塗料を塗布して厚さが０．５ないし１００μｍである塗膜層を形成する工程、
Ｂ）前記塗膜層上に触媒金属の吸着を介して無電解めっき法により金属めっき膜を形成する工程であって、前記塗膜層上に吸着される触媒金属の塊の大きさを、１５０ｎｍ以下とし、且つ前記塗膜層上に吸着される前記触媒金属の単位面積当りの量を０．１μｇ／ｃｍ2ないし３．０μｇ／ｃｍ2とする工程
からなる方法。
【請求項４】
前記還元性高分子微粒子として、導電性高分子微粒子を脱ドープ処理して還元性とした微粒子を用いる請求項３記載の方法。
【発明の詳細な説明】
【技術分野】
【０００１】
本発明は、無電解めっき法により製造される成形品のめっき物及びその製造方法に関するものであり、詳細には、生産性に優れ、基材との密着性に優れる金属めっき膜を有し、該膜の表面には露出部（ムラ）がなく均一である、無電解めっき法により製造される成形品のめっき物及びその製造方法に関するものである。
特に、筐体への電磁波シールド用のめっき、自動車部品等の装飾用めっきに関して好適に用いられる。
【背景技術】
【０００２】
特開２００７−１００１７４号公報（特許文献１）には、樹脂成形体（ポリスチレン系樹脂又はポリスチレン系アロイ樹脂からなる）を用い、無電解めっき処理により優れた密着性を有するめっき皮膜を形成する方法が開示されている。
しかし、この方法では、無電解めっき処理により上記樹脂成形体上にめっき皮膜を形成させる前に、数工程の処理を必要とする。
即ち、前処理方法として、（１）エッチング処理において適度な粗化を得るため、及び親水性を向上（めっき皮膜の良好な密着性、外観が得られる）するための膨潤工程、樹脂成形体の表面の適度な粗化及び親水性の向上を達成するための（２）過マンガン酸塩を含有する水溶液で処理する第一エッチング処理、及び（３）無機酸、過塩素酸類及びペルオキソ酸類からなる群から選ばれた少なくとも一種の成分を含有する水溶液で処理する第二エッチング処理を必要とする。【０００３】
更に、特許文献１には、樹脂成形体の表面の汚れがひどい場合には、膨潤工程に先立って、脱脂処理を行うこと、及び第二エッチング工程後に残存する過マンガン酸塩を除去するために、必要に応じて還元剤を含有する水溶液での処理が行われる旨記載されている。
そして、特許文献１の実施例において、上述の煩雑なエッチング処理等を行わない場合には、優れた密着性を有するめっき皮膜は形成されないことが明示されている。
【特許文献１】特開２００７−１００１７４号公報
【発明の開示】
【発明が解決しようとする課題】
【０００４】
本発明は、生産性に優れ、即ち、特許文献１に記載の煩雑なエッチング処理等を不要とし、基材との密着性に優れる金属めっき膜を有し、該膜の表面には露出部（ムラ）がなく均一である、無電解めっき法により製造される成形品のめっき物及びその製造方法の提供を課題とする。
【課題を解決するための手段】
【０００５】
本発明者らは、無電解めっき処理を行う前に、２軸延伸ＰＥＴフィルム、ＰＩフィルム等の樹脂フィルム上に、還元性高分子微粒子を含む塗料を塗布して塗膜層を形成するか、又は導電性高分子微粒子を含む塗料を塗布して塗膜層を形成した後に、アルカリ処理等により、脱ドープして塗膜層中の高分子微粒子を還元性とすれば、煩雑なエッチング処理等を行わなくても、基材との密着性に優れる金属めっき膜を有し、該膜の表面には露出部（ムラ）がなく均一であるめっき物が得られることを見出した。【０００６】
しかし上記方法を用いて、例えば凹凸の形状を有する成形品にめっきを施してみたところ、塗膜層の形成は凹凸の形状のためスプレーやディッピングで行うこととなるが、そうすると樹脂フィルム上に塗膜層を形成する場合に比して膜厚を厚くしないと塗膜層を均一に形成することが困難となり、そのためある程度厚い塗膜層（例えば、０．５μｍ以上）を形成して無電解めっきを行うこととなるが、そうすると基材との密着性に優れる金属めっき膜を有し、該膜の表面には露出部（ムラ）がなく均一であるめっき物が得られにくくなることが判った。【０００７】
そのため、本発明者らは、ある程度厚い塗膜層が形成された成形品においても、基材との密着性に優れる金属めっき膜を有し、該膜の表面には露出部（ムラ）がなく均一であるめっき物が得られる方法に付き鋭意検討した結果、塗膜層を構成する高分子微粒子とバインダーとの質量比を一定範囲とし、無電解めっきを行う際に、塗膜層上に吸着させる触媒金属の塊の大きさを一定以下とし、且つ塗膜層の表面上に吸着される触媒金属の単位面積当りの量を特定の範囲とすれば、ある程度厚い塗膜層（０．５ないし１００μｍ）が形成された成形品においても、基材との密着性に優れる金属めっき膜を有し、該膜の表面には露出部（ムラ）がなく均一であるめっき物が得られることを見出し、本発明を完成させた。【０００８】
即ち、本発明は、
（１）成形品の表面上に導電性高分子微粒子とバインダーを含む塗膜層が形成され、該塗膜層上に無電解めっき法により触媒金属の吸着を介して金属めっき膜が形成されためっき物であって、
前記バインダーは、前記導電性高分子微粒子１質量部に対して０．１ないし１０質量部で存在し、前記塗膜層の厚さは０．５ないし１００μｍであり、前記塗膜層上に吸着される前記触媒金属の塊の大きさは、１５０ｎｍ以下であり、且つ前記塗膜層上に吸着される前記触媒金属の単位面積当りの量が０．１μｇ／ｃｍ2ないし３．０μｇ／ｃｍ2である、
めっき物、
（２）前記塗膜層の上側半分の中に前記導電性高分子微粒子のうち６０％以上の粒子が存在し、且つ前記導電性高分子微粒子の平均粒径が１０ないし１００ｎｍである前記（１）記載のめっき物、
（３）無電解めっき液から金属膜を化学めっきすることによるめっき物の製造方法であって、
Ａ）成形品上に還元性高分子微粒子と該還元性高分子微粒子１質量部に対して０．１ないし１０質量部のバインダーを含む塗料を塗布して厚さが０．５ないし１００μｍである塗膜層を形成する工程、
Ｂ）前記塗膜層上に触媒金属の吸着を介して無電解めっき法により金属めっき膜を形成する工程であって、前記塗膜層上に吸着される触媒金属の塊の大きさを、１５０ｎｍ以下とし、且つ前記塗膜層上に吸着される前記触媒金属の単位面積当りの量を０．１μｇ／ｃｍ2ないし３．０μｇ／ｃｍ2とする工程
からなる方法、
（４）前記還元性高分子微粒子として、導電性高分子微粒子を脱ドープ処理して還元性とした微粒子を用いる前記（３）記載の方法、
に関するものである。
ここで、上記で使用した用語「触媒金属の塊の大きさ」とは、塗膜層表面に析出した触媒金属が凝集した塊であり、塗膜層表面の走査型顕微鏡写真２０μｍ×２０μｍの範囲に写っている、触媒金属の塊を大きいものから１０個まで選択し、その塊の大きさを実測して平均した値を意味する。
尚、塊の大きさとは、各塊の最も長くなる辺の長さと最も短くなる辺の長さを実測して平均した値を意味する。
また、上記で使用した用語「塗膜層の厚さ」とは、成形品上の塗膜層の最も厚くなる点及び最も薄くなる点を含む５点を選択し、その厚さをマイクロメータで測定して平均した値を意味する。
【発明の効果】
【０００９】
本発明により、凹凸の形状を有し、そのためある程度厚い塗膜層の形成を必要とする成形品においても、生産性に優れ、即ち、煩雑なエッチング処理等を不要とし、基材との密着性に優れる金属めっき膜を有し、該膜の表面には露出部（ムラ）がなく均一であるめっき物を無電解めっき法により製造することができる。
本発明のめっき物における上記効果は、塗膜層を構成する高分子微粒子とバインダーとの質量比を一定範囲とすること、及び、無電解めっきを行う際に、塗膜層上に吸着させる触媒金属の塊の大きさを一定以下とし、且つ塗膜層の表面上に吸着される触媒金属の単位面積当りの量を特定の範囲とすることにより達成されるが、この理由に付いては、以下のように考えることができる。【００１０】
引用文献１に記載のめっき方法においては、例えば、エッチング処理後に基材表面を塩化第一スズを用いて処理し、このスズで処理された表面への吸着作用を利用して触媒金属であるパラジウムを吸着させる。
その際、吸着されるパラジウムは基材に対する化学的な作用を有さないため、基材とパラジウム間の密着性は低いものであり、そのため形成されためっき膜は密着性の悪い粗悪なものになりやすいものの、基材とパラジウム間の密着性が低いことからパラジウムは基材全面に平均して吸着されやすく、そのためパラジウムの大きさが１０ｎｍ以上となることは稀である。【００１１】
これに対して、本発明においては、塗膜層の表面に存在する高分子微粒子の還元性により触媒金属であるパラジウムを付着させるものであるが、パラジウムは、該高分子微粒子に化学的に結合するため（結合した際、前記高分子微粒子は導電性となる）、基材とパラジウム間の密着性は高いものとなり、そのため密着性に優れるめっき膜を形成し易いものの、パラジウムは、塗膜層の表面に存在する還元性高分子微粒子のみに集まって高い密着性で吸着するため、表面に存在する還元性高分子微粒子の存在割合が小さくなると、触媒金属、例えば、パラジウム等が凝集して大きくなりやすく、そして、例えば、図１の走査型顕微鏡写真で示されるように、パラジウムの塊が大きくなり１５０ｎｍを超えると、該パラジウムは、基材表面から剥がれ易くなり、また、凝集破壊を起こし易くなり、結果として、めっき膜の密着性の低下を引き起こすことになる。
そのため、塗膜層を構成する高分子微粒子とバインダーとの質量比を一定範囲として塗膜層表面に存在する還元性高分子微粒子の割合を一定範囲内に維持すること、及び、塗膜層上に吸着する触媒金属の塊の大きさを特定の大きさ以下（１５０ｎｍ以下：例えば、図２の走査型顕微鏡写真参照。）に制御することにより上記による密着性の低下が回避され、優れた密着性が奏されるものと考えられる。
上記に加え、塗膜層上に吸着する触媒金属の大きさを特定の範囲に制御したとしても、塗膜層上に吸着する触媒金属の単位面積当りの量が多くなり過ぎると、補助的に密着性に寄与していると考えられるバインダーと金属めっき膜間の密着性が減少し、これにより塗膜層と金属めっき膜間の総合的な密着性の低下が引き起こされることになる。
そのため、塗膜層の表面上に吸着される触媒金属の単位面積当りの量を特定の範囲とすることにより上記密着性の低下が回避され、優れた密着性の発現に寄与するものと考えられる。
尚、塗膜層上に吸着させる触媒金属の塊の大きさを特定の範囲とし、且つ塗膜層の表面上に吸着される触媒金属の単位面積当りの量を特定の範囲とすることは、処理に使用する触媒液の触媒金属の濃度、処理温度、処理時間を調整することにより容易に制御することができる。【００１２】
本発明のめっき物における塗膜層は、その上側半分の中に還元性高分子微粒子の存在比が高くなるよう、例えば、前記微粒子のうち６０％以上の粒子が上側半分の中に存在するよう形成するのが好ましく、それにより塗膜層の下側半分には有機ポリマー（バインダー）の存在比が高くなって基材と塗膜層の密着性が向上するため、結果として、金属めっき膜と基材との密着性が向上することになる。
また、塗膜層の表面近くにおいては還元性高分子微粒子の存在比が高くなるため、表面上における触媒金属の吸着量が増加することになるが、これにより、形成する金属めっき膜は、比較的薄い塗膜層においても露出部（ムラ）がない均一なものとすることができる。【００１３】
本発明のめっき物は、還元性高分子微粒子だけでなく、導電性高分子微粒子を用いても同様に製造することができる。この場合、無電解めっきを行う前に、導電性高分子微粒子を脱ドープして還元性にしておく必要があるが、本発明のめっき物においては、０．５ないし１００μｍの膜厚の塗膜層においても優れた密着性及び均一性を維持できる。
また、塗膜層の上側半分中に高分子微粒子の存在比が高くなる、例えば、６０％以上の粒子が上側半分中に存在する構造は、還元性高分子微粒子又は導電性高分子微粒子と有機ポリマー（バインダー）を含む塗料を基材上に塗布した後の乾燥温度と時間を工夫するだけで容易に達成することができる。【００１４】
また、本発明のめっき物は、例えば、基材上に形成された還元性高分子微粒子を含む塗膜層上に、パラジウム等の触媒金属を還元・吸着させ、該パラジウム等の触媒金属が吸着された塗膜層上に金属めっき膜を形成することにより製造されるが、この際の、パラジウム等の触媒金属の還元及び高分子微粒子への吸着は、例えば、ポリピロールの場合、下図で示される状態になると考えられる。
【化１】
2009133751.tif 000002
即ち、還元性の高分子微粒子（ポリピロール）がパラジウムイオンを還元することにより、高分子微粒子上にパラジウム（金属）が吸着されるが、これにより、
高分子微粒子（ポリピロール）はイオン化される、即ち、パラジウムによりドーピングされた状態となり、結果として導電性を発現する。
【図面の簡単な説明】
【００１５】
【図１】触媒金属の大きさが１５０ｎｍを超える場合における、塗膜表面の走査型顕微鏡写真である。
【図２】触媒金属の大きさが１５０ｎｍ以下となる場合における、塗膜表面の走査型顕微鏡写真である。
【発明を実施するための最良の形態】
【００１６】
更に詳細に本発明を説明する。
本発明のめっき物は、無電解めっき液から金属膜を化学めっきすることによるめっき物の製造方法であって、
Ａ）成形品上に還元性高分子微粒子と該還元性高分子微粒子１質量部に対して０．１ないし１０質量部のバインダーを含む塗料を塗布して厚さが０．５ないし１００μｍである塗膜層を形成する工程、
Ｂ）前記塗膜層上に触媒金属の吸着を介して無電解めっき法により金属めっき膜を形成する工程であって、前記塗膜層上に吸着される触媒金属の塊の大きさを、１５０ｎｍ以下とし、且つ前記塗膜層上に吸着される前記触媒金属の単位面積当りの量を０．１μｇ／ｃｍ2ないし３．０μｇ／ｃｍ2とする工程
からなる方法により製造することができる。【００１７】
本発明は、成形品を基材として使用するものであるが、具体的には、ＰＥＴ樹脂、ＬＣＰ樹脂、ＰＰＳ樹脂、ＰＩ樹脂、ＰＥＩ樹脂、ＰＥＥＫ樹脂、オレフィン系樹脂（例えば、ＰＰ樹脂、ＣＯＣ樹脂、ＣＯＰ樹脂等）、ＰＣ樹脂、ＡＢＳ樹脂、ＡＢＳ／ＰＣ樹脂、ＡＳ樹脂、ＨＩＰＳ樹脂、ＰＳ樹脂、ＭＳ樹脂、ＰＡ樹脂、ＰＣ／ＡＳＡ樹脂、ＰＰＡ樹脂、ガラスやアルミナ等のセラミック、マグネシウム合金等の金属等が挙げられる。
成形品のめっき物としては、例えば、筐体への電磁波シールド用のめっき、自動車部品等の装飾用めっき及び屋内装飾めっき等が挙げられる。【００１８】
本発明に使用する還元性高分子微粒子は、０．０１Ｓ／ｃｍ未満の導電率を有するπ−共役二重結合を有する高分子であれば特に限定されないが、例えば、ポリアセチレン、ポリアセン、ポリパラフェニレン、ポリパラフェニレンビニレン、ポリピロール、ポリアニリン、ポリチオフェン及びそれらの各種誘導体が挙げられ、好ましくは、ポリピロールが挙げられる。
また、還元性高分子微粒子としては、０．００５Ｓ／ｃｍ以下の導電率を有する高分子微粒子が好ましい。
還元性高分子微粒子は、π−共役二重結合を有するモノマーから合成して使用する事ができるが、市販で入手できる還元性高分子微粒子を使用することもできる。
前記還元性高分子微粒子の平均粒径は、１０ないし１００ｎｍであるものが好ましい。【００１９】
本発明に使用するバインダーとしては、例えば、ポリ塩化ビニル、ポリカーボネート、ポリスチレン、ポリメチルメタクリレート、ポリエステル、ポリスルホン、ポリフェニレンオキシド、ポリブタジエン、ポリ(N−ビニルカルバゾール)、炭化水素樹脂、ケトン樹脂、フェノキシ樹脂、ポリアミド、エチルセルロース、酢酸ビニル、ABS樹脂、ポリウレタン樹脂、メラミン樹脂、不飽和ポリエステル樹脂、アルキド樹脂、エポキシ樹脂、シリコン樹脂等が挙げられる。【００２０】
本発明に使用するバインダーとして、カルボン酸基を有する有機ポリマーを使用することもでき、特に、基材としてスチレン系樹脂を使用したものに対して好適であるが、この場合、分子中にカルボン酸基を有する化合物であれば特に限定されず、例えば、分子中にカルボン酸基有する、アクリル系樹脂、塩化ビニル系樹脂、ウレタン系樹脂、スチレン系樹脂及びこれらの混合物等が挙げられる。
前記樹脂のＴｇは、通常６０℃以上であり、好ましくは７０℃以上である。
尚、樹脂の混合物を使用する場合、前記カルボン酸基を有する有機ポリマーは、前記樹脂の中の少なくとも１種類がカルボン酸基を有していればよく、すべての樹脂がカルボン酸基を有する必要はない。【００２１】
また、前記カルボン酸基を有する有機ポリマーを使用する際の、カルボン酸基の存在量は、塗膜層を形成するための塗料における固形分中のカルボン酸基の存在量として０．０１ないし４．０ｍｍｏｌ／ｇの範囲とするのが好ましい。
上記の存在量は、好ましくは、０．１ないし２．４ｍｍｏｌ／ｇの範囲である。【００２２】
使用するバインダー量は、還元性高分子微粒子１質量部に対して０．１質量部ないし１０質量部である。バインダーが１０質量部を超えると金属めっきが析出せず、バインダーが０．１質量部未満であると、基材への密着性が弱くなる。【００２３】
塗膜層を形成するための塗料には、還元性高分子微粒子及びバインダーに加えて、溶媒を含み得る。
上記溶媒としては、還元性高分子微粒子に損傷を与えず、還元性高分子微粒子を分散することができ、前記バインダーを溶解するものであれば特に限定されないが、基材となる成形品を大きく溶解するものは好ましくない。但し、成形品を大きく溶解する溶媒であっても、他の低溶解性の溶媒と混合することにより、溶解性を低下させて使用することが可能である。
使用する有機溶媒は、例えば、酢酸ブチル等の脂肪族エステル類、トルエン等の芳香族溶媒、メチルエチルケトン等のケトン類、シクロヘキサン等の環状飽和炭化水素類、ｎ−オクタン等の鎖状飽和炭化水素類、メタノール、エタノール、ｎ−オクタノール等の鎖状飽和アルコール類、安息香酸メチル等の芳香族エステル類、ジエチルエーテル等の脂肪族エーテル類及びこれらの混合物等が挙げられる。
尚、還元性高分子微粒子として、予め有機溶媒に分散された分散液を使用する場合は、分散液に使用されている有機溶媒を塗料の溶媒の一部又は全部として使用することができる。【００２４】
更に、前記塗料は用途や塗布対象物等の必要に応じて、分散安定剤、増粘剤、インキバインダ等の樹脂、顔料を加えることも可能である。【００２５】
上記で調製された塗料を基材である成形品上に塗布し、必要に応じて加熱等を行って乾燥させることにより、塗膜層を形成することができる。
上記塗料の塗布方法は、塗膜層を均一に形成し得る方法であれば特に限定されず、例えば、スプレー、スクリーン印刷機、グラビア印刷機、フレキソ印刷機、インクジェット印刷機、オフセット印刷機、ディッピング、スピンコーター、ロールコーター等を用いて、印刷またはコーティングすることができるが、凹凸を有する成形品に塗布する場合は、スプレー及びディッピングが好ましい。
乾燥条件も特に限定されず、室温、又は加熱条件下で行うことができる。
基材としてＴｇが低い樹脂基材を用いる場合の乾燥温度は、使用する樹脂基材のＴｇより５ないし１５℃低い温度で行うことが好ましい。【００２６】
塗膜層の上側半分の中に還元性高分子微粒子の存在比が高くなるよう、例えば、前記微粒子のうち６０％以上の粒子が上側半分の中に存在するよう形成するのが好ましいが、そのような構成は、塗料の塗布後、緩和な条件で時間をかけて乾燥することにより達成することができる。
具体的な方法としては、例えば、３０ないし６０℃の低い温度で長時間かけて乾燥したり、３０ないし６０℃の低い温度から徐々に温度を上げて乾燥することにより達成することができる。
２段階以上の異なった温度で乾燥する場合は、例えば、有機溶媒としてトルエンを使用した場合、４０℃で１０分間乾燥後、６０℃で１０分間乾燥し、その後８０℃で１０分間乾燥することにより塗膜層の上側半分の中に微粒子のうち６０％以上の粒子が存在する構成とすることができる。【００２７】
形成される塗膜層の厚さは、０．５μｍないし１００μｍの範囲である。
塗膜層の厚さを薄くし過ぎると、塗膜層を均一に形成することが困難となる場合があるため、塗膜層の厚さは０．５μｍ以上とするのが好ましい。また、塗膜層の膜厚を厚くしても、例えば、１００μｍを超えても塗膜強度を維持することは可能であるものの、塗膜層を厚くし過ぎると、バインダーの種類や配合割合等によっては、塗膜強度が低下する場合があるため、塗膜層の厚さは１００μｍ以下とするのが好ましい。【００２８】
上記のようにして製造された、還元性高分子微粒子を含む塗膜層が形成された基材を無電解めっき法によりめっき物とするが、該無電解めっき法は、通常知られた方法に従って行うことができる。
即ち、前記基材を塩化パラジウム等の触媒金属を付着させるための触媒液に浸漬した後、水洗等を行い、無電解めっき浴に浸漬することによりめっき物を得ることができる。【００２９】
触媒液は、無電解めっきに対する触媒活性を有する貴金属（触媒金属）を含む溶液であり、触媒金属としては、パラジウム、金、白金、ロジウム等が挙げられ、これら金属は単体でも化合物でもよく、触媒金属を含む安定性の点からパラジウム化合物が好ましく、その中でも塩化パラジウムが特に好ましい。
好ましい、具体的な触媒液としては、０．０５％塩化パラジウム−０．００５％塩酸水溶液（ｐＨ３）が挙げられる。
処理温度は、２０ないし５０℃、好ましくは３０ないし４０℃であり、処理時間は、０．１ないし２０分、好ましくは、１ないし１０分である。
上記の操作により、塗膜中の還元性高分子微粒子は、結果的に、導電性高分子微粒子となる。【００３０】
尚、上記の塩化パラジウム等の触媒金属を塗膜層上に吸着させる工程において、吸着される触媒金属の塊の大きさは、１５０ｎｍ以下となるように制御され、且つ吸着される前記触媒金属の単位面積当りの量は０．１μｇ／ｃｍ2ないし３．０μｇ／ｃｍ2となるように制御される。
吸着される触媒金属の塊の大きさが１５０ｎｍを超える場合、触媒金属が基材表面から剥がれ易くなったり、凝集破壊を起こし易くなり、結果として、めっき膜の密着性の低下を引き起こす。
また、吸着される触媒金属の単位面積当りの量が０．１μｇ／ｃｍ2未満では、ムラのない均一な金属めっき膜が形成されず、３．０μｇ／ｃｍ2を越える場合は、金属めっき膜と塗膜層間における密着性の低下を引き起こす。【００３１】
尚、吸着される触媒金属の塊の大きさを、１５０ｎｍ以下とし、且つ吸着される触媒金属の単位面積当りの量を０．１μｇ／ｃｍ2ないし３．０μｇ／ｃｍ2とすることは、触媒液の濃度、処理温度、処理時間を調整することにより容易に制御することができる。
即ち、吸着される触媒金属の大きさは、主に、前記触媒液中の触媒金属の濃度により制御することができ、濃度を低くすると触媒金属は小さくなり、濃度を高くすると触媒金属は大きくなる傾向にある。
吸着される触媒金属の量は、主に、前記溶液との処理時間により制御することができ、処理時間を短くすると吸着される触媒金属の量が少なくなり、処理時間を長くすると吸着される触媒金属の量が多くなる傾向にある。
尚、処理温度は、主に、前記吸着の速度を制御するものであり、処理温度を低くすると触媒金属の吸着の速度が下がり、処理温度を高くすると吸着の速度が上がる傾向にあり、従って、処理温度の上昇は、吸着される触媒金属を大きくするよりは、吸着される触媒金属の量を多くすることに寄与する傾向にある。【００３２】
上記処理により塗膜層上に触媒金属が吸着された基材は、金属を析出させるためのめっき液に浸され、これにより無電解めっき膜が形成される。
めっき液としては、通常、無電解めっきに使用されるめっき液であれば、特に限定されない。
即ち、無電解めっきに使用できる金属、銅、金、銀、ニッケル等、全て適用することができるが、銅が好ましい。
無電解銅めっき浴の具体例としては、例えば、ＡＴＳアドカッパーＩＷ浴（奥野製薬工業（株）社製）等が挙げられる。
処理温度は、２０ないし５０℃、好ましくは３０ないし４０℃であり、処理時間は、１ないし３０分、好ましくは、５ないし１５分である。
得られためっき物は、室温又は加熱条件において、数時間以上、例えば、２時間以上養生するのが好ましいが、使用した基材がスチレン系樹脂基材のように低いＴｇを有するものの場合は、該Ｔｇより５ないし１５℃低い温度範囲において養生するのが好ましい。【００３３】
上記の方法により、生産性に優れ、即ち、煩雑なエッチング処理等を不要とし、基材との密着性に優れる金属めっき膜を有し、該膜の表面には露出部（ムラ）がなく均一である、無電解めっき法により製造される成形品のめっき物を製造することができる。【００３４】
本発明は、前記還元性高分子微粒子として、導電性高分子微粒子を脱ドープ処理して還元性とした微粒子を用いる製造方法にも関する。
この製造方法は、還元性高分子微粒子に代えて導電性高分子微粒子を用いて塗膜層を形成した後、該塗膜層に含まれる導電性高分子微粒子を脱ドープ処理して還元性高分子微粒子とし、その後、触媒金属の吸着を介して無電解めっき法により金属めっき膜を形成することにより達成される。【００３５】
具体的には、以下のＣ）ないしＥ）工程からなる。
Ｃ）成形品上に導電性高分子微粒子と該導電性高分子微粒子１質量部に対して０．１ないし１０質量部のバインダーを含む塗料を塗布して厚さが０．５ないし１００μｍである塗膜層を形成する工程、
Ｄ）前記塗膜層に含まれる導電性高分子微粒子を脱ドープ処理して還元性高分子微粒子とする工程、
Ｅ）前記塗膜層上に触媒金属の吸着を介して無電解めっき法により金属めっき膜を形成する工程であって、前記塗膜層上に吸着される触媒金属の塊の大きさを、１５０ｎｍ以下とし、且つ前記塗膜層上に吸着される前記触媒金属の単位面積当りの量を０．１μｇ／ｃｍ2ないし３．０μｇ／ｃｍ2とする工程【００３６】
前記Ｃ）工程は、還元性高分子微粒子を導電性高分子微粒子に代えた以外は、前述のＡ）工程と同様の条件で行うことができる。
上記製造方法に使用する導電性高分子微粒子としては、導電性を有するπ−共役二重結合を有する高分子であれば特に限定されないが、例えば、ポリアセチレン、ポリアセン、ポリパラフェニレン、ポリパラフェニレンビニレン、ポリピロール、ポリアニリン、ポリチオフェン及びそれらの各種誘導体が挙げられ、好ましくは、ポリピロールが挙げられる。
導電性高分子微粒子は、π−共役二重結合を有するモノマーから合成して使用する事ができるが、市販で入手できる導電性高分子微粒子を使用することもできる。
前記還元性高分子微粒子の平均粒径は、１０ないし１００ｎｍであるものが好ましい。
形成される塗膜層の厚さは、０．５μｍないし１００μｍの範囲である。
塗膜層の厚さを薄くし過ぎると、塗膜層を均一に形成することが困難となる場合があるため、塗膜層の厚さは０．５μｍ以上とするのが好ましい。また、塗膜層の膜厚を厚くしても、例えば、１００μｍを超えても塗膜強度を維持することは可能であるものの、塗膜層を厚くし過ぎると、バインダーの種類や配合割合等によっては、塗膜強度が低下する場合があるため、塗膜層の厚さは１００μｍ以下とするのが好ましい。【００３７】
前記Ｄ）工程における脱ドープ処理としては、還元剤、例えば、水素化ホウ素ナトリウム、水素化ホウ素カリウム等の水素化ホウ素化合物、ジメチルアミンボラン、ジエチルアミンボラン、トリメチルアミンボラン、トリエチルアミンボラン等のアルキルアミンボラン、及び、ヒドラジン等を含む溶液で処理して還元する方法、又は、アルカリ性溶液で処理する方法が挙げられる。【００３８】
操作性及び経済性の観点からアルカリ性溶液で処理するのが好ましい。
特に、導電性高分子微粒子を用いて形成された層は、短時間のアルカリ処理により脱ドープを達成することが可能である。
例えば、１Ｍ  水酸化ナトリウム水溶液中で、２０ないし５０℃、好ましくは３０ないし４０℃の温度で、１ないし３０分間、好ましくは３ないし１０分間処理される。【００３９】
前記Ｅ）工程は、前述のＢ）工程と同様の条件で行うことができる。【００４０】
本発明はまた、上記製造法により製造することができる、成形品の表面上に導電性高分子微粒子とバインダーを含む塗膜層が形成され、該塗膜層上に無電解めっき法により触媒金属の吸着を介して金属めっき膜が形成されためっき物であって、
前記バインダーは、前記導電性高分子微粒子１質量部に対して０．１ないし１０質量部で存在し、前記塗膜層の厚さは０．５ないし１００μｍであり、前記塗膜層上に吸着される前記触媒金属の塊の大きさは、１５０ｎｍ以下であり、且つ前記塗膜層上に吸着される前記触媒金属の単位面積当りの量が０．１μｇ／ｃｍ2ないし３．０μｇ／ｃｍ2である、
めっき物に関する。【００４１】
また、好ましいものは、前記塗膜層の上側半分の中に前記導電性高分子微粒子のうち６０％以上の粒子が存在し、且つ前記導電性高分子微粒子の平均粒径が１０ないし１００ｎｍであるめっき物である。
本発明における「触媒金属の塊の大きさ」とは、塗膜層表面に析出した触媒金属が凝集した塊であり、塗膜層表面の走査型顕微鏡写真２０μｍ×２０μｍの範囲に写っている、触媒金属の塊を大きいものから１０個まで選択し、その塊の大きさを実測して平均した値を意味する。
尚、塊の大きさとは、各塊の最も長くなる辺の長さと最も短くなる辺の長さを実測して平均した値を意味する。また、本発明における「塗膜層の厚さ」とは、成形品上の塗膜層の最も厚くなる点及び最も薄くなる点を含む５点を選択し、その厚さをマイクロメータで測定して平均した値を意味する。【００４２】
また、本発明のめっき物においては、成形品の表面と塗膜層の密着性を向上させるために、成形品の表面にプライマー層を設けてもよい。
上記プライマー層の形成は、成形品の表面上にプライマー塗料を塗工して滑らかな塗工膜を形成させる方法や事前にプライマー塗料から形成された樹脂フィルムを成形品の表面上にラミネートする方法等が挙げられる。【００４３】
プライマー塗料は、成形品と密着性が良く及び／又はプライマー層上に形成される塗膜層と密着性が良いものであれば特に限定されるものではない。
上記プライマー塗料として、塗膜層の形成に使用されるバインダーと同じ化合物を使用する事ができる。
上記のように、塗膜層の形成に使用されるバインダーと同じ化合物をプライマー塗料として使用すると、プライマー層は塗膜層と一体化され、結果として高い密着性を奏するため好ましい。【００４４】
上記の化合物としては、例えば、ポリ塩化ビニール、ポリカーボネート、ポリスチレン、ポリメチルメタクリレート、ポリエステル、ポリスルホン、ポリフェニレンオキシド、ポリブタジエン、ポリ(N−ビニールカルバゾール)、炭化水素樹脂、ケトン樹脂、フェノキシ樹脂、ポリアミド、エチルセルロース、酢酸ビニール、ABS樹脂、ポリウレタン樹脂、メラミン樹脂、不飽和ポリエステル樹脂、アルキド樹脂、エポキシ樹脂、シリコン樹脂等が挙げられる。【００４５】
以下に、本発明のめっき物に使用され得る導電性又は還元性の高分子微粒子を製造するための具体的な方法を記載する。【００４６】
（１）還元性高分子微粒子の製造方法
還元性高分子微粒子は、有機溶媒と水とアニオン系界面活性剤及びノニオン系界面活性剤とを混合撹拌してなるＯ／Ｗ型の乳化液中に、π−共役二重結合を有するモノマーを添加し、該モノマーを酸化重合することにより製造することができる。【００４７】
π−共役二重結合を有するモノマーとしては、還元性高分子を製造するために使用されるモノマーであれば特に限定されないが、例えば、ピロール、Ｎ−メチルピロール、Ｎ−エチルピロール、Ｎ−フェニルピロール、Ｎ−ナフチルピロール、Ｎ−メチル−３−メチルピロール、Ｎ−メチル−３−エチルピロール、Ｎ−フェニル−３−メチルピロール、Ｎ−フェニル−３−エチルピロール、３−メチルピロール、３−エチルピロール、３−ｎ−ブチルピロール、３−メトキシピロール、３−エトキシピロール、３−ｎ−プロポキシピロール、３−ｎ−ブトキシピロール、３−フェニルピロール、３−トルイルピロール、３−ナフチルピロール、３−フェノキシピロール、３−メチルフェノキシピロール、３−アミノピロール、３−ジメチルアミノピロール、３−ジエチルアミノピロール、３−ジフェニルアミノピロール、３−メチルフェニルアミノピロール及び３−フェニルナフチルアミノピロール等のピロール誘導体、アニリン、ｏ−クロロアニリン、ｍ−クロロアニリン、ｐ−クロロアニリン、ｏ−メトキシアニリン、ｍ−メトキシアニリン、ｐ−メトキシアニリン、ｏ−エトキシアニリン、ｍ−エトキシアニリン、ｐ−エトキシアニリン、ｏ−メチルアニリン、ｍ−メチルアニリン及びｐ−メチルアニリン等のアニリン誘導体、チオフェン、３−メチルチオフェン、３−ｎ−ブチルチオフェン、３−ｎ−ペンチルチオフェン、３−ｎ−ヘキシルチオフェン、３−ｎ−ヘプチルチオフェン、３−ｎ−オクチルチオフェン、３−ｎ−ノニルチオフェン、３−ｎ−デシルチオフェン、３−ｎ−ウンデシルチオフェン、３−ｎ−ドデシルチオフェン、３−メトキシチオフェン、３−ナフトキシチオフェン及び３，４−エチレンジオキシチオフェン等のチオフェン誘導体が挙げられ、好ましくは、ピロール、アニリン、チオフェン及び３，４−エチレンジオキシチオフェン等が挙げられ、より好ましくはピロールが挙げられる。【００４８】
また前記製造に用いるアニオン系界面活性剤としては、種々のものが使用できるが、疎水性末端を複数有するもの（例えば、疎水基に分岐構造を有するものや、疎水基を複数有するもの）が好ましい。このような疎水性末端を複数有するアニオン系界面活性剤を使用することにより、安定したミセルを形成させることができ、重合後において水相と有機溶媒相との分離がスムーズであり、有機溶媒相に分散した還元性高分子微粒子が入手し易い。
疎水性末端を複数有するアニオン系界面活性剤の中でも、スルホコハク酸ジ−２−エチルヘキシルナトリウム（疎水性末端４つ）、スルホコハク酸ジ−２−エチルオクチルナトリウム（疎水性末端４つ）および分岐鎖型アルキルベンゼンスルホン酸塩（疎水性末端２つ）が好適に使用できる。【００４９】
反応系中でのアニオン系界面活性剤の量は、π−共役二重結合を有するモノマー１ｍｏｌに対し０．０５ｍｏｌ未満であることが好ましく、さらに好ましくは０．００５ｍｏｌ〜０．０３ｍｏｌである。０．０５ｍｏｌ以上では添加したアニオン性界面活性剤がドーパントとして作用し、得られる微粒子は導電性を発現するため、これを用いて無電解めっきを行うためには脱ドープの工程が必要となる。【００５０】
ノニオン系界面活性剤としては、例えばポリオキシエチレンアルキルエーテル類、アルキルグルコシド類、グリセリン脂肪酸エステル類、ソルビタン脂肪酸エステル類、ポリオキシエチレンソルビダン脂肪酸エステル、ポリオキシエチレン脂肪酸エステル類、脂肪酸アルカノールアミド、ポリオキシエチレンアルキルフェニルエーテル類が挙げられる。これらを一種類または複数混ぜて使用してもよい。特に安定的にO／W型エマルションを形成するものが好ましい。【００５１】
反応系中でのノニオン系界面活性剤の量は、π−共役二重結合を有するモノマー１ｍｏｌに対し、アニオン系界面活性剤と足して０．２ｍｏｌ以下であることが好ましく、さらに好ましくは０．０５〜０．１５ｍｏｌである。０．０５ｍｏｌ未満では収率や分散安定性が低下し、一方、０．２ｍｏｌ以上では重合後において、水相と有機溶媒相との分離が困難になり、有機溶媒相にある還元性高分子微粒子を得る事ができなくなる事から好ましくない。【００５２】
前記製造において乳化液の有機相を形成する有機溶媒は疎水性であることが好ましい。なかでも、芳香族系の有機溶媒であるトルエンやキシレンは、Ｏ／Ｗ型エマルションの安定性およびπ−共役二重結合を有するモノマーとの親和性の観点から好ましい。両性溶媒でもπ−共役二重結合を有するモノマーの重合を行うことはできるが、生成した還元性高分子微粒子を回収する際の有機相と水相との分離が困難になる。【００５３】
乳化液における有機相と水相との割合は、水相が７５体積％以上であることが好ましい。水相が２０体積％以下ではπ−共役二重結合を有するモノマーの溶解量が少なくなり、生産効率が悪くなる。【００５４】
前記製造で使用する酸化剤としては、例えば、硫酸、塩酸、硝酸およびクロロスルホン酸のような無機酸、アルキルベンゼンスルホン酸およびアルキルナフタレンスルホン酸のような有機酸、過硫酸カリウム、過硫酸アンモニウムおよび過酸化水素のような過酸化物が使用できる。これらは単独で使用しても、二種類以上を併用してもよい。塩化第二鉄等のルイス酸でもπ−共役二重結合を有するモノマーを重合できるが、生成した粒子が凝集し、微分散できない場合がある。特に好ましい酸化剤は、過硫酸アンモニウム等の過硫酸塩である。【００５５】
反応系中での酸化剤の量は、π−共役二重結合を有するモノマー１ｍｏｌに対して０．１ｍｏｌ以上、０．８ｍｏｌ以下であることが好ましく、さらに好ましくは０．２〜０．６ｍｏｌである。０．１ｍｏｌ未満ではモノマーの重合度が低下し、ポリマー微粒子を分液回収することが困難になり、一方、０．８ｍｏｌ以上では凝集してポリマー微粒子の粒径が大きくなり、分散安定性が悪化する。【００５６】
前記ポリマー微粒子の製造方法は、例えば以下のような工程で行われる：
（ａ）アニオン系界面活性剤、ノニオン系界面活性剤、有機溶媒および水を混合攪拌し乳化液を調製する工程、
（ｂ）π−共役二重結合を有するモノマーを乳化液中に分散させる工程、
（ｃ）モノマーを酸化重合させる工程、
（ｄ）有機相を分液しポリマー微粒子を回収する工程。【００５７】
前記各工程は、当業者に既知である手段を利用して行うことができる。例えば、乳化液の調製時に行う混合攪拌は、特に限定されないが、例えばマグネットスターラー、攪拌機、ホモジナイザー等を適宜選択して行うことができる。また重合温度は０〜２５℃で、好ましくは２０℃以下である。重合温度が２５℃を越えると副反応が起こるので好ましくない。【００５８】
酸化重合反応が停止されると、反応系は有機相と水相の二相に分かれるが、この際に未反応のモノマー、酸化剤および塩は水相中に溶解して残存する。ここで有機相を分液回収し、イオン交換水で数回洗浄すると、有機溶媒に分散した還元性高分子微粒子を入手することができる。【００５９】
上記の製造法により得られるポリマー微粒子は、主としてπ−共役二重結合を有するモノマー誘導体のポリマーよりなり、そしてアニオン系界面活性剤及びノニオン系界面活性剤を含む微粒子である。そしてその特徴は、微細な粒径を有し、有機溶媒中で分散可能であることである。
ポリマー微粒子は球形の微粒子となるが、その平均粒径は、１０〜１００ｎｍとするのが好ましい。
上記のように平均粒径の小さな微粒子にすることで、微粒子の表面積が極めて大きくなり、同一質量の微粒子でも、より多くの触媒金属を吸着できるようになり、それにより塗膜層の薄膜化が可能となる。
得られたポリマー微粒子の導電率は０．０１Ｓ／ｃｍ未満であり、好ましくは、０．００５Ｓ／ｃｍ以下である。【００６０】
こうして得られた有機溶媒に分散した還元性高分子微粒子は、そのままで、濃縮して、又は乾燥させて塗料の還元性高分子微粒子成分として使用することができる。【００６１】
（２）導電性高分子微粒子の製造方法
使用する導電性高分子微粒子は、例えば、有機溶媒と水とアニオン系界面活性剤とを混合撹拌してなるＯ／Ｗ型の乳化液中に、π−共役二重結合を有するモノマーを添加し、該モノマーを酸化重合することにより製造することができる。【００６２】
π−共役二重結合を有するモノマー及びアニオン系界面活性剤としては還元性微粒子の製造の際に例示したものと同様のものが挙げられるが、好ましくは、ピロール、アニリン、チオフェン及び３，４−エチレンジオキシチオフェン等が挙げられ、より好ましくはピロールが挙げられる。【００６３】
反応系中でのアニオン系界面活性剤の量は、π−共役二重結合を有するモノマー１ｍｏｌに対し０．２ｍｏｌ未満であることが好ましく、さらに好ましくは０．０５ｍｏｌ〜０．１５ｍｏｌである。０．０５ｍｏｌ未満では収率や分散安定性が低下し、一方、０．２ｍｏｌ以上では得られた導電性高分子微粒子に導電性の湿度依存性が生じてしまう場合がある。【００６４】
前記製造において乳化液の有機相を形成する有機溶媒は疎水性であることが好ましい。なかでも、芳香族系の有機溶媒であるトルエンやキシレンは、Ｏ／Ｗ型エマルションの安定性およびモノマーとの親和性の観点から好ましい。両性溶媒でもπ−共役二重結合を有するモノマーの重合を行うことはできるが、生成した導電性高分子微粒子を回収する際の有機相と水相との分離が困難になる。【００６５】
乳化液における有機相と水相との割合は、水相が７５体積％以上であることが好ましい。水相が２０体積％以下ではπ−共役二重結合を有するモノマーの溶解量が少なくなり、生産効率が悪くなる。【００６６】
前記製造で使用する酸化剤としては、還元性微粒子の製造の際に例示したものと同様のものが挙げられるが、特に好ましい酸化剤は、過硫酸アンモニウム等の過硫酸塩である。
反応系中での酸化剤の量は、π−共役二重結合を有するモノマー１ｍｏｌに対して０．１ｍｏｌ以上、０．８ｍｏｌ以下であることが好ましく、さらに好ましくは０．２〜０．６ｍｏｌである。０．１ｍｏｌ未満ではモノマーの重合度が低下し、導電性高分子微粒子を分液回収することが困難になり、一方、０．８ｍｏｌ以上では凝集して導電性高分子微粒子の粒径が大きくなり、分散安定性が悪化する。【００６７】
前記導電性高分子微粒子の製造方法は、例えば以下のような工程で行われる：
（ａ）アニオン系界面活性剤、有機溶媒および水を混合攪拌し乳化液を調製する工程、
（ｂ）π−共役二重結合を有するモノマーを乳化液中に分散させる工程、
（ｃ）モノマーを酸化重合しアニオン系界面活性剤にポリマー微粒子を接触吸着させる工程、
（ｄ）有機相を分液し導電性高分子微粒子を回収する工程。【００６８】
前記各工程は、当業者に既知である手段を利用して行うことができる。例えば、乳化液の調製時に行う混合攪拌は、特に限定されないが、例えばマグネットスターラー、攪拌機、ホモジナイザー等を適宜選択して行うことができる。また重合温度は０〜２５℃で、好ましくは２０℃以下である。重合温度が２５℃を越えると副反応が起こるので好ましくない。【００６９】
酸化重合反応が停止されると、反応系は有機相と水相の二相に分かれるが、この際に未反応のモノマー、酸化剤および塩は水相中に溶解して残存する。ここで有機相を分液回収し、イオン交換水で数回洗浄すると、有機溶媒に分散した導電性高分子微粒子を入手することができる。【００７０】
上記の製造法により得られる導電性高分子微粒子は、主としてπ−共役二重結合を有するモノマー誘導体よりなり、そしてアニオン系界面活性剤を含む微粒子である。そしてその特徴は、微細な粒径と、有機溶媒中で分散可能であることである。
ポリマー微粒子は球形の微粒子となるが、その平均粒径は、１０〜１００ｎｍとするのが好ましい。
上記のように平均粒径の小さな微粒子にすることで、微粒子の表面積が極めて大きくなり、同一質量の微粒子でも、脱ドープ処理して還元性とした際に、より多くの触媒金属を吸着できるようになり、それにより塗膜層の薄膜化が可能となる。【００７１】
こうして得られた有機溶媒に分散した導電性高分子微粒子は、そのままで、濃縮して、又は乾燥させて塗料の導電性高分子微粒子成分として使用することができる。
【実施例】
【００７２】
次に、本発明を実施例により更に詳細に説明するが、本発明は実施例に限定されるものではない。
実施例１：めっき物の製造
アニオン性界面活性剤ペレックスＯＴ−Ｐ（花王株式会社製）１．５ｍｍｏｌ、トルエン５０ｍＬ、イオン交換水１００ｍＬを加えて２０℃に保持しつつ乳化するまで撹拌した。得られた乳化液にピロールモノマー２１．２ｍｍｏｌを加え、１時間撹拌し、次いで過硫酸アンモニウム６ｍｍｏｌを加えて２時間重合反応を行った。反応終了後、有機相を回収し、イオン交換水で数回洗浄して、トルエンに分散した平均粒径５０ｎｍの導電性高分子微粒子を得た。ここで得られたトルエン分散液中の導電性ポリピロール微粒子の固形分は、約１．２％であったが、ここに、バインダーとしてアラスター７００（荒川化学工業株式会社製、スチレンマレイン酸）を導電性ポリピロール微粒子１質量部に対して０．５質量部の配合比で加えて導電性ポリピロール塗料を得た。【００７３】
得られた塗料を小型スプレーガンＷ−１０１−１０２Ｐ（アネスト岩田株式会社製、口径：１．０ｍｍ）を用いて吹き付け空気圧力０．３ＭＰａで１０ｃｍ×１０ｃｍのポリカーボネート樹脂（カリバー（登録商標）３０１−２２ｍ  住友ダウ株式会社製）に５μｍの厚みに塗工した。
得られた膜を４０℃で１０分間乾燥した後に、７０℃で３０分間乾燥して、塗膜が形成されたポリカーボネート樹脂を得た。
形成されたポリピロール塗膜の膜厚は、エレクトロニックマイクロメーターＫ４０２Ｂ（アンリツ株式会社製）を用いて測定した。【００７４】
上記で作成した塗膜が形成されたポリカーボネート樹脂を、１Ｍ水酸化ナトリウム水溶液中に３５℃で５分間浸漬して表面処理を行った。次に、１００ｐｐｍ塩化パラジウム−０．０１Ｍ塩酸水溶液中に３５℃で５分間浸漬後、イオン交換水で水洗した。次に、ポリカーボネート樹脂を無電解めっき浴ＡＴＳアドカッパーＩＷ浴（奥野製薬工業株式会社製）に浸漬して、３５℃で１０分間浸漬し、銅めっきを施した。その後、硫酸銅めっきで銅膜厚４０μｍまで厚付けを施した。【００７５】
実施例２
触媒処理条件として、２００ｐｐｍ塩化パラジウム−０．０１Ｍ塩酸水溶液を用い、該溶液中に４５℃で５分間浸漬して、塗膜層上に吸着された触媒金属の大きさを１５０ｎｍとし、塗膜層上に吸着された触媒金属の量を３．０μｇ／ｃｍ2とした以外は、実施例１と同様の操作を行って、めっき物を得た。【００７６】
実施例３
バインダーであるアラスター７００（荒川化学工業株式会社製、スチレンマレイン酸）を導電性ポリピロール１質量部に対して０．１質量部の配合比で加えて導電性ポリピロール塗料を得た以外は、実施例１と同様の操作を行って、めっき物を得た。【００７７】
実施例４
バインダーであるアラスター７００（荒川化学工業株式会社製、スチレンマレイン酸）を導電性ポリピロール１質量部に対して１０質量部の配合比で加えて導電性ポリピロール塗料を得た以外は、実施例１と同様の操作を行って、めっき物を得た。【００７８】
実施例５
塗膜層の厚みを０．５μｍにした以外は、実施例１と同様の操作を行って、めっき物を得た。【００７９】
実施例６
塗膜層の厚みを１００μｍにした以外は、実施例１と同様の操作を行って、めっき物を得た。【００８０】
実施例７
塗料の塗布をスプレー塗布からディッピング塗工に代えた以外は、実施例１と同様の操作を行って、めっき物を得た。【００８１】
実施例８
基材の材質をＡＢＳとし、バインダーとしてポリメント（登録商標）（株式会社日本触媒製、アクリルアミン）を使用した以外は、実施例１と同様の操作を行って、めっき物を得た。【００８２】
実施例９
基材の材質をＰＣ／ＡＢＳとし、バインダーとしてソルバインＭＦＫ（日信化学工業株式会社製、塩化ビニル酢酸ビニル）を使用した以外は、実施例１と同様の操作を行って、めっき物を得た。【００８３】
比較例１
触媒処理条件として、２０ｐｐｍ塩化パラジウム−０．０１Ｍ塩酸水溶液を用い、該溶液中に３５℃で５分間浸漬して、塗膜層上に吸着された触媒金属の大きさを２０ｎｍとし、塗膜層上に吸着された触媒金属の量を０．０５μｇ／ｃｍ2とした以外は、実施例１と同様の操作を行って、めっき物を得た。【００８４】
比較例２
触媒処理条件として、５００ｐｐｍ塩化パラジウム−０．１Ｍ塩酸水溶液を用い、該溶液中に５０℃で５分間浸漬して、塗膜層上に吸着された触媒金属の大きさを２００ｎｍとした以外は、実施例１と同様の操作を行って、めっき物を得た。【００８５】
比較例３
触媒処理条件として、５０ｐｐｍ塩化パラジウム−０．０１Ｍ塩酸水溶液を用い、該溶液中に３５℃で２０分間浸漬して、塗膜層上に吸着された触媒金属の量を４μｇ／ｃｍ2とした以外は、実施例１と同様の操作を行って、めっき物を得た。【００８６】
比較例４
バインダーであるアラスター７００（荒川化学工業株式会社製、スチレンマレイン酸）を導電性ポリピロール１質量部に対して０．０５質量部の配合比で加えて導電性ポリピロール塗料を得た以外は、実施例１と同様の操作を行って、めっき物を得た。【００８７】
比較例５
バインダーであるアラスター７００（荒川化学工業株式会社製、スチレンマレイン酸）を導電性ポリピロール１質量部に対して１５質量部の配合比で加えて導電性ポリピロール塗料を得た以外は、実施例１と同様の操作を行って、めっき物を得た。【００８８】
比較例６
塗膜層の厚みを０．３μｍにした以外は、実施例１と同様の操作を行って、めっき物を得た。【００８９】
比較例７
塗膜層の厚みを１１０μｍにした以外は、実施例１と同様の操作を行って、めっき物を得た。【００９０】
試験例１
上記で製造した実施例１ないし９及び比較例１ないし７のめっき物において、各種の評価試験を行いその結果を表１に纏めた。
尚、評価試験項目及びその評価方法・評価基準は以下の通りである。
・Ｐｄ（パラジウム）量
触媒処理後の試料を約３ｃｍ×４ｃｍにカットし、硝酸（１＋９）でパラジウムを抽出した後、フレームレス原子吸光光度法にて定量した。
・Ｐｄ（パラジウム）径
触媒処理後の資料を、走査型顕微鏡ＪＳＭ−６７００Ｆ（日本電子株式会社製）で観察し、パラジウム塊１０個の平均粒径をパラジウム径とした。
・塗膜均一性
塗料を塗布した後の塗膜層を目視で評価した。尚、評価基準は以下の通りとした。
○：ムラ無く塗工されており、基材が露出されている部分が無い。
×：未塗工部があり、一部基材が露出している。
・めっき外観
めっき被膜の状態を目視で観察し、基材露出面積を測定した。
尚、評価基準は以下の通りとした。
○：完全に被覆され、ムラ無く析出。
△：完全に被覆されるが、一部ムラが発生。
×：基材露出部があり、完全には被覆されない。
・テープ試験
ＪＩＳ  Ｈ８５０４テープ試験方法に準じて、カッターで２ｍｍ角の条こんを１００個した後にテープによる引き剥がし試験を実施した。
尚、評価基準は以下の通りとした。
○：剥離なし
×：剥離有り
・ピール強度
ＪＩＳ  Ｃ６４７１に準じて測定を実施した。
・剥離部
剥離面を目視で観察し、剥離がどの層の間で起きたかを同定した。
Ａ：基材−塗膜層間
Ｂ：塗膜層−銅めっき膜間
Ｃ：塗膜強度の低下により、塗膜層中で破壊が生じ剥離した。
尚、表１中において、ＡＢＳはアクリロニトリルブタジエンスチレン共重合体を意味し、ＰＣはポリカーボネート樹脂を意味し、ポリピロール：バインダー比は、ポリピロールとバインダーの質量比を表す。
【表１】
2009133751.tif 000003
【図１】
2009133751.tif 000004
【図２】
2009133751.tif 000005
【国際調査報告】
2009133751.tif 000006
2009133751.tif 000007
2009133751.tif 000008
2009133751.tif 000009